СПОСОБ И УСТРОЙСТВО ДЛЯ ОПРЕДЕЛЕНИЯ ХАРАКТЕРИСТИК СВЕРХТВЕРДЫХ МАТЕРИАЛОВ

1. Стачиваемый цилиндр, который включает в себя:
первый конец;
второй конец; и
боковую стенку, проходящую от первого конца ко второму концу,
при этом, по меньшей мере, один из следующих элементов - первый конец, второй конец и боковая стенка - представляет собой стачиваемый участок, который включает в себя:
по меньшей мере, один мягкий элемент; и
по меньшей мере, один твердый элемент, чередующийся с мягкими элементами в соответствии с заданным воспроизводимым рисунком,
причем стачиваемый участок контактирует со сверхтвердым элементом, что позволяет определить, по меньшей мере, одну характеристику сверхтвердого элемента.
2. Стачиваемый цилиндр по п.1, мягкий элемент которого имеет первую прочность на одноосное сжатие, а твердый элемент - вторую прочность на одноосное сжатие, при этом разность между второй прочностью на одноосное сжатие и первой прочностью на одноосное сжатие составляет примерно от 1,000 до 60,000 ф.кв.д.
3. Стачиваемый цилиндр по п.1, мягкий элемент которого имеет первую прочность на одноосное сжатие, а твердый элемент - вторую прочность на одноосное сжатие, при этом разность между второй прочностью на одноосное сжатие и первой прочностью на одноосное сжатие составляет примерно от 4,000 до 60,000 ф.кв.д.
4. Стачиваемый цилиндр по п.1, мягкий элемент которого имеет первую прочность на одноосное сжатие, а твердый элемент- вторую прочность на одноосное сжатие, при этом разность между второй прочностью на одноосное сжатие и первой прочностью на одноосное сжатие составляет примерно от 6,000 до 60,000 ф.кв.д.
5. Стачиваемый цилиндр по п.1, мягкий элемент которого имеет первую прочность на одноосное сжатие, а твердый элемент - вторую прочность на одноосное сжатие, при этом разность между второй прочностью на одноосное сжатие и первой прочностью на одноосное сжатие составляет примерно от 10,000 до 60,000 ф.кв.д.
6. Стачиваемый цилиндр по п.1, мягкий элемент которого имеет первую прочность на одноосное сжатие, а твердый элемент - вторую прочность на одноосное сжатие, при этом разность между второй прочностью на одноосное сжатие и первой прочностью на одноосное сжатие составляет примерно от 15,000 до 60,000 ф.кв.д.
7. Стачиваемый цилиндр по п.1, стачиваемый участок которого образован примерно на пять-десять процентов поверхностью мягких элементов и примерно на девяносто-девяносто пять процентов - поверхностью твердых элементов.
8. Стачиваемый цилиндр по п.1, стачиваемый участок которого образован примерно на десять-двадцать пять процентов поверхностью мягких элементов и примерно на семьдесят пять-девяносто процентов - поверхностью твердых элементов.
9. Стачиваемый цилиндр по п.1, стачиваемый участок которого образован примерно на двадцать-тридцать пять процентов поверхностью мягких элементов и примерно на шестьдесят пять-восемьдесят процентов - поверхностью твердых элементов.
10. Стачиваемый цилиндр по п.1, стачиваемый участок которого образован примерно на тридцать-сорок пять процентов поверхностью мягких элементов и примерно на пятьдесят пять-семьдесят процентов - поверхностью твердых элементов.
11. Стачиваемый цилиндр по п.1, стачиваемый участок которого образован примерно на сорок-пятьдесят пять процентов поверхностью мягких элементов и примерно на сорок пять-шестьдесят процентов - поверхностью твердых элементов.
12. Стачиваемый цилиндр по п.1, стачиваемый участок которого образован примерно на пятьдесят-шестьдесят пять процентов поверхностью мягких элементов и примерно на тридцать пять-пятьдесят процентов - поверхностью твердых элементов.
13. Стачиваемый цилиндр по п.1, стачиваемый участок которого образован примерно на шестьдесят-семьдесят пять процентов поверхностью мягких элементов и примерно на двадцать пять-сорок процентов - поверхностью твердых элементов.
14. Стачиваемый цилиндр по п.1, стачиваемый участок которого образован примерно на семьдесят-восемьдесят пять процентов поверхностью мягких элементов и примерно на пятнадцать-тридцать процентов - поверхностью твердых элементов.
15. Стачиваемый цилиндр по п.1, стачиваемый участок которого образован примерно на восемьдесят-девяносто процентов поверхностью мягких элементов и примерно на десять-двадцать процентов - поверхностью твердых элементов.
16. Стачиваемый цилиндр по п.1, стачиваемый участок которого образован примерно на девяносто-девяносто пять процентов поверхностью мягких элементов и примерно на пять-десять процентов - поверхностью твердых элементов.
17. Стачиваемый цилиндр по п.1, который устанавливается в токарно-карусельном станке, если стачиваемым участком является второй конец цилиндра.
18. Стачиваемый цилиндр по п.1, который устанавливается в токарном станке, если стачиваемым участком является боковая стенка цилиндра.
19. Стачиваемый цилиндр по п.1, твердый элемент которого изготовлен из одного из следующих материалов - песчаника, известняка, мрамора, гранита, дерева, пластика и эпоксида.
20. Стачиваемый цилиндр по п.1, в котором, по меньшей мере, один из твердых элементов имеет прочность на одноосное сжатие, отличную от прочности на одноосное сжатие остальных твердых элементов.
21. Стачиваемый цилиндр по п.1, в котором, по меньшей мере, один из мягких элементов имеет прочность на одноосное сжатие, отличную от прочности на одноосное сжатие остальных мягких элементов.
22. Стачиваемый цилиндр, который включает в себя:
первый конец;
второй конец; и
боковую стенку, проходящую от первого конца ко второму концу,
при этом, по меньшей мере, один из следующих элементов - первый конец, второй конец и боковая стенка - представляет собой стачиваемый участок, который включает в себя:
по меньшей мере, один мягкий элемент, имеющий первую прочность на одноосное сжатие; и
по меньшей мере, один твердый элемент, чередующийся с мягкими элементами в соответствии с заданным воспроизводимым рисунком, причем твердый элемент имеет вторую прочность на одноосное сжатие,
причем разность между второй прочностью на одноосное сжатие и первой прочностью на одноосное сжатие составляет примерно от 1,000 до 60,000 ф.кв.д.
23. Стачиваемый цилиндр по п.22, стачиваемый участок которого образован примерно на пять-пятьдесят пять процентов поверхностью мягких элементов и примерно на сорок пять-девяносто пять процентов - поверхностью твердых элементов.
24. Стачиваемый цилиндр по п.22, стачиваемый участок которого образован примерно на сорок пять-девяносто пять процентов поверхностью мягких элементов и примерно на пять-пятьдесят пять процентов - поверхностью твердых элементов.
25. Стачиваемый цилиндр по п.22, который устанавливается в токарно-карусельном станке, если стачиваемым участком является второй конец цилиндра.
26. Стачиваемый цилиндр по п.22, который устанавливается в токарном станке, если стачиваемым участком является боковая стенка цилиндра.
27. Стачиваемый цилиндр по п.22, твердый элемент которого изготовлен из одного из следующих материалов - песчаника, известняка, мрамора, гранита, дерева, пластика и эпоксида.
28. Стачиваемый цилиндр, который включает в себя:
первый конец;
второй конец; и
боковую стенку, проходящую от первого конца ко второму концу,
при этом, по меньшей мере, один из следующих элементов - первый конец, второй конец и боковая стенка - представляет собой стачиваемый участок, который включает в себя:
по меньшей мере, один мягкий элемент; и
по меньшей мере, один твердый элемент, чередующийся с мягкими элементами в соответствии с заданным воспроизводимым рисунком,
причем стачиваемый участок контактирует со сверхтвердым элементом, что позволяет определить, по меньшей мере, одну характеристику сверхтвердого элемента.
29. Способ изготовления стачиваемого цилиндра, имеющего стачиваемый участок, причем данный способ включает в себя:
обеспечение матрицы;
вставку одного или нескольких твердых элементов в матрицу в соответствии с заданным воспроизводимым рисунком;
заливку материала, по меньшей мере, одного мягкого элемента в матрицу, при этом твердые элементы должны чередоваться с мягкими элементами; и
удаление матрицы.
30. Способ по п.29, при котором мягкий элемент имеет первую прочность на одноосное сжатие, а твердый элемент - вторую прочность на одноосное сжатие, при этом разность между второй прочностью на одноосное сжатие и первой прочностью на одноосное сжатие составляет примерно от 1,000 до 60,000 ф.кв.д.
31. Способ по п.29, при котором стачиваемый участок образован примерно на сорок пять-девяносто пять процентов поверхностью мягких элементов и примерно на пять-пятьдесят пять процентов - поверхностью твердых элементов.
32. Способ по п.29, при котором твердые элементы располагают в матрице по существу вертикально.
33. Способ изготовления стачиваемого цилиндра, имеющего стачиваемый участок, причем данный способ включает в себя:
обеспечение матрицы;
заполнение матрицы от дна до краев, по меньшей мере, одним слоем мягкого элемента и, по меньшей мере, одним слоем твердого элемента, чередующихся между собой; и
удаление матрицы.
34. Способ по п.33, при котором мягкий элемент имеет первую прочность на одноосное сжатие, а твердый элемент - вторую прочность на одноосное сжатие, при этом разность между второй прочностью на одноосное сжатие и первой прочностью на одноосное сжатие составляет примерно от 1,000 до 60,000 ф.кв.д.
35. Способ по п.33, при котором стачиваемый участок образован примерно на сорок пять-девяносто пять процентов поверхностью мягких элементов и примерно на пять-пятьдесят пять процентов - поверхностью твердых элементов.
36. Способ изготовления стачиваемого цилиндра, имеющего стачиваемый участок, причем данный способ включает в себя:
обеспечение блока, содержащего мягкий материал;
высверливание одного или нескольких углублений в блоке в соответствии с заданным воспроизводимым рисунком; и
вставку твердых элементов в каждое из углублений.
37. Способ по п.36, при котором мягкий элемент имеет первую прочность на одноосное сжатие, а твердый элемент - вторую прочность на одноосное сжатие, при этом разность между второй прочностью на одноосное сжатие и первой прочностью на одноосное сжатие составляет примерно от 1,000 до 60,000 ф.кв.д.
38. Способ по п.36, при котором стачиваемый участок образован примерно на сорок пять-девяносто пять процентов поверхностью мягких элементов и примерно на пять-пятьдесят пять процентов - поверхностью твердых элементов.